(57)【要約】【課題】低濃度の窒素酸化物などを吸着除去するに好適な吸着剤、その製造および再生方法、ならびに低濃度の窒素酸化物などを含むガスを効率よく浄化する方法を提供する。【解決手段】スズ、アンチモンおよびビスマスから選ばれる少なくとも１種の元素を含有する吸着剤。なかでも、スズおよび／またはアンチモンと銅および／またはコバルトとを、あるいはさらにアルカリ金属元素を含み、スズおよび／またはアンチモンの少なくとも一部と銅および／またはコバルトの少なくとも一部とが合金を形成している吸着剤が優れた吸着性能を発揮する。【選択図】  なし【特許請求の範囲】
【請求項１】
スズ、アンチモンおよびビスマスから選ばれる少なくとも１種の元素を含有することを特徴とする窒素酸化物等の吸着剤。
【請求項２】
スズ、アンチモンおよびビスマスから選ばれる少なくとも１種の元素（成分（Ａ））のほかに、銅およびコバルトから選ばれる少なくとも１種の元素（成分（Ｂ））を含有し、成分（Ａ）の少なくとも一部と成分（Ｂ）の少なくとも一部とが合金を形成している請求項１記載の窒素酸化物等の吸着剤。
【請求項３】
さらに、アルカリ金属元素（成分（Ｃ））、鉄（成分（Ｄ））またはアルカリ土類金属元素、チタン、ケイ素およびジルコニウムから選ばれる少なくとも１種の元素（成分（Ｅ））の少なくとも一成分を含有する請求項１または２記載の窒素酸化物等の吸着剤。
【請求項４】
各成分を含む吸着剤前駆体を還元性雰囲気中で加熱することを特徴とする請求項１〜３のいずれかに記載の窒素酸化物等の吸着剤の製造方法。
【請求項５】
請求項１〜３のいずれかに記載の吸着剤を再生する方法であって、該吸着剤を還元剤の存在下で加熱することを特徴とする窒素酸化物等の吸着剤の再生方法。
【請求項６】
窒素酸化物等を含むガスを請求項１〜３のいずれかに記載の吸着剤に接触させて窒素酸化物等を吸着除去することを特徴とする窒素酸化物等の除去方法。
【請求項７】
窒素酸化物を含むガスを請求項１〜３のいずれかに記載の吸着剤に接触させて、窒素酸化物を吸着除去し、次に窒素酸化物を吸着した吸着剤を還元剤の存在下で加熱して、窒素酸化物を脱離させるとともに吸着剤を再生し、さらに脱離した窒素酸化物を脱硝処理することを特徴とする窒素酸化物を含むガスの浄化方法。
【発明の詳細な説明】
【０００１】
【発明の属する技術分野】
本発明は、窒素酸化物等の吸着剤、この吸着剤の製造および再生方法、この吸着剤を用いた窒素酸化物等の除去方法、ならびにこの吸着剤を用いた窒素酸化物含有ガスの浄化方法に関する。
【０００２】
本発明の「窒素酸化物等」とは、窒素酸化物、または硫黄酸化物、もしくは窒素酸化物および硫黄酸化物を意味する。
【０００３】
【従来の技術】
ボイラなどの固定式窒素酸化物発生源からの窒素酸化物の除去方法に関しては、従来から、アンモニアを還元剤に用いて窒素酸化物を選択的に還元して無害な窒素と水に変換する接触還元法が最も経済的な方法として広く用いられている。
【０００４】
これに対し、道路トンネル、シェルター付道路、大深度地下空間、道路交差点、地下駐車場などにおける換気ガスもしくは大気、および家庭内で使用される燃焼機器から排出されるガスなどに含まれる窒素酸化物の濃度は５ｐｐｍ程度と、ボイラ排ガス中の窒素酸化物濃度に比べて著しく低く、またガス温度は常温であり、しかもガス量は莫大なものである。従来のアンモニア還元方法、例えば道路トンネルの換気ガスに上記接触還元法を適用して窒素酸化物を効率よく除去するためには、この換気ガスの温度を３００℃以上にすることが必要であり、その結果、多大なエネルギーが必要となることから、上記接触還元法をそのまま適用することには経済的に問題がある。
【０００５】
このような事情から上記のアンモニア還元法は直接用いることはできず、道路トンネルの換気ガスなど、窒素酸化物の濃度が低い、例えば５ｐｐｍ以下の排ガスから窒素酸化物を効率よく除去することが望まれている。そこで、低濃度の窒素酸化物を吸着剤に吸着させて除去する方法、およびこれに適した吸着剤が提案されている。
【０００６】
本出願人は、上記のような低濃度の窒素酸化物含有ガスから窒素酸化物を吸着除去するに好適な各種吸着剤を提案している（特許文献１〜１０）。
【０００７】
また、本出願人は、窒素酸化物のほかに硫黄酸化物を含有するガスから窒素酸化物を効率よく除去する方法として、あらかじめ硫黄酸化物を除去した後、窒素酸化物用吸着剤に接触させて窒素酸化物を吸着除去する方法を提案している（特許文献１１）。
【０００８】
さらに、本出願人は、使用によって性能の低下した吸着剤を還元剤の存在下で加熱して再生する方法も提案している（特許文献１２）。
【０００９】
【特許文献１】
特開平１０−１２８１０５号公報
【特許文献２】
特開平１０−１９２６９８号公報
【特許文献３】
特開平１０−３０９４３５号公報
【特許文献４】
特開平１１−２８３５１号公報
【特許文献５】
特開平１１−２８３５２号公報
【特許文献６】
特開２０００−５１６５５号公報
【特許文献７】
特開２０００−２２５３１８号公報
【特許文献８】
特開２０００−３２５７８０号公報
【特許文献９】
特開２００１−３８２００号公報
【特許文献１０】
特開２００２−２４８３４８号公報
【特許文献１１】
特開平１０−７６１３６号公報
【特許文献１２】
特開２０００−２２５３１７号公報
【００１０】
【発明が解決しようとする課題】
本発明の目的は、（１）窒素酸化物等を吸着除去するに好適な、特に５ｐｐｍ程度以下の低濃度の窒素酸化物等を吸着除去するに好適な吸着剤、（２）この吸着剤の製造方法、（３）この吸着剤の再生方法、（４）この吸着剤を用いた窒素酸化物等の除去方法、および（５）この吸着剤を用いた窒素酸化物含有ガスの浄化方法を提供することにある。
【００１１】
【課題を解決するための手段】
本発明者らは、鋭意研究の結果、下記の発明により上記課題を解決できることを見出した。
（１）  スズ、アンチモンおよびビスマスから選ばれる少なくとも１種の元素を含有することを特徴とする窒素酸化物等の吸着剤。
（２）  スズ、アンチモンおよびビスマスから選ばれる少なくとも１種の元素（成分（Ａ））のほかに、銅およびコバルトから選ばれる少なくとも１種の元素（成分（Ｂ））を含有し、成分（Ａ）の少なくとも一部と成分（Ｂ）の少なくとも一部とが合金を形成している上記（１）の窒素酸化物等の吸着剤。
（３）  さらに、アルカリ金属元素（成分（Ｃ））、鉄（成分（Ｄ））、またはアルカリ土類金属元素、チタン、ケイ素およびジルコニウムから選ばれる少なくとも１種の元素（成分（Ｅ））の少なくとも一成分を含有する上記（１）または（２）の窒素酸化物等の吸着剤。
（４）  各成分を含む吸着剤前駆体を還元性雰囲気で加熱することを特徴とする上記（１）〜（３）のいずれかの窒素酸化物等の吸着剤の製造方法。
（５）  上記（１）〜（３）のいずれかの吸着剤を再生する方法であって、該吸着剤を還元剤の存在下で加熱することを特徴とする窒素酸化物等の吸着剤の再生方法。
（６）  窒素酸化物等を含むガスを上記（１）〜（３）のいずれかの吸着剤に接触させて窒素酸化物等を吸着除去することを特徴とする窒素酸化物等の除去方法。
（７）  窒素酸化物を含むガスを上記（１）〜（３）のいずれかの吸着剤に接触させて、窒素酸化物を吸着除去し、次に窒素酸化物を吸着した吸着剤を還元剤の存在下で加熱して、窒素酸化物を脱離させるとともに吸着剤を再生し、さらに脱離した窒素酸化物を脱硝処理することを特徴とする窒素酸化物を含むガスの浄化方法。
【００１２】
上記（７）の発明において、窒素酸化物を含むガスは更に硫黄酸化物を含んでいてもよい。この場合は、窒素酸化物および硫黄酸化物を含むガスを上記（１）〜（３）のいずれかの吸着剤に接触させて、窒素酸化物および硫黄酸化物を吸着除去し、この窒素酸化物および硫黄酸化物を吸着した吸着剤を還元剤の存在下で加熱して、窒素酸化物を脱離させるとともに吸着剤を再生し、さらに脱離した窒素酸化物を脱硝処理する。
【００１３】
また、窒素酸化物および硫黄酸化物を含むガスを最初に硫黄酸化物用吸着剤に接触させて硫黄酸化物を吸着除去し、次に残存する窒素酸化物を含むガスを上記（７）の発明に従って処理してもよい。
【００１４】
本発明は、このような態様も包含するものである。
【００１５】
【発明の実施の形態】
本発明の吸着剤は、５ｐｐｍ以下の低濃度の窒素酸化物等、すなわち窒素酸化物および／または硫黄酸化物を吸着するためのものである。この窒素酸化物はＮＯｘとして示されるものであり、具体的にはＮＯおよびＮＯ２を挙げることができる。また、硫黄酸化物とはＳＯｘで示されるものであり、具体的にはＳＯ２を挙げることができる。本発明の吸着剤は、窒素酸化物と硫黄酸化物とを同時にでも、あるいは個別にでも処理することができるが、特にＮＯ２の吸着除去に優れている。
【００１６】
本発明の吸着剤は、スズ、アンチモンおよびビスマスから選ばれる少なくとも１種の元素（成分（Ａ））を含有するものである。
【００１７】
成分（Ａ）は、窒素酸化物等の吸着性能を有する他の元素の１種または２種以上（成分（Ｍ））と組み合わせて使用することができる。成分（Ｍ）としては、銅、コバルト、アルカリ金属元素（Ｌｉ、Ｎａ、Ｋ、ＲｂおよびＣｓから選ばれる少なくとも１種の元素）、鉄、アルカリ土類金属元素（Ｂｅ、Ｍｇ、Ｃａ、ＳｒおよびＢａから選ばれる少なくとも１種の元素）、チタン、ケイ素、ジルコニウム、白金、金、ルテニウム、ロジウム、パラジウム、マンガン、ニッケル、鉛、亜鉛、バナジウム、ニオブ、クロム、モリブデン、タングステンなどの元素を挙げることができる。
【００１８】
本発明の吸着剤が成分（Ａ）と成分（Ｍ）とからなる場合、成分（Ａ）の割合は、窒素酸化物等の吸着性能などを考慮して、１〜９９．５質量％、好ましくは５〜９９質量％（残余は成分（Ｍ）、合計１００質量％）の範囲で適宜選択すればよい。
【００１９】
吸着剤中の成分（Ａ）の形態については、窒素酸化物等の吸着性能が得られる限りいずれの形態にあってもよい。例えば、金属（単体）、酸化物、複合酸化物、水酸化物、炭酸塩、硫酸塩、ハロゲン化物などを挙げることができる。成分（Ｍ）も同様に、好適な形態を適宜選択することができる。
【００２０】
成分（Ａ）および成分（Ｍ）の出発原料としては、各元素の金属（単体）、酸化物、水酸化物、炭酸塩、硝酸塩、硫酸塩、ハロゲン化物、有機金属塩、酢酸塩やシュウ酸塩などの有機酸塩などを用いることができる。
【００２１】
本発明の吸着剤は、例えば、次の方法によって製造することができる。
（１）成分（Ａ）、あるいは成分（Ａ）および成分（Ｍ）の出発原料の粉体、または粉体と水溶液とを一般に用いられている成型助剤とともに混合、攪拌し、押出成型機で成型した後、５０〜１２０℃で乾燥し、必要に応じて、さらに２００〜６００℃、好ましくは２５０〜５００℃で１〜１０時間、好ましくは２〜６時間、空気中または窒素などの不活性ガス中などで焼成する。
（２）成分（Ｍ）として、例えば、アルカリ金属元素を含む場合には、上記のように他の成分の出発原料を混合、成型し、次に焼成して得られる成型体にアルカリ金属元素を含浸担持させる。
【００２２】
本発明の吸着剤のなかでも、上記（１）または（２）の方法によって得られる成型体を更に還元性雰囲気中で加熱処理して成分元素の少なくとも一部を還元もしくは合金化したものが好適に用いられる。本発明においては、上記還元もしくは合金化を目的として、還元性雰囲気中で加熱処理する成型体であって、例えば、上記（１）または（２）の方法によって得られる成型体を「吸着剤前駆体」という。
【００２３】
本発明の吸着剤のうち代表的な吸着剤を例に挙げて以下に詳しく説明する。
＜吸着剤１＞
成分（Ａ）と銅およびコバルトから選ばれる少なくとも一種の元素（成分（Ｂ））とを含有する吸着剤。具体的には、スズおよび銅、スズおよびコバルト、アンチモンおよび銅、アンチモンおよびコバルト、ビスマスおよび銅、ならびにビスマスおよびコバルトを含有する吸着剤を挙げることができる。
【００２４】
吸着剤中の各元素の形態については特に制限はなく、窒素酸化物等の吸着性能を有するものであれば、金属（単体）、酸化物、複合酸化物、硫酸塩、ハロゲン化物、有機金属塩などいずれの形態にあってもよい。
【００２５】
吸着剤中の各成分の割合については、成分（Ａ）は１〜９９．５質量％、好ましくは５〜９９質量％であり、成分（Ｂ）は０．５〜９９質量％、好ましくは１〜９５質量％である（合計１００質量％、以下同じ。）。
【００２６】
成分（Ａ）の原料としては、各元素の金属（単体）、酸化物、水酸化物、炭酸塩、硝酸塩、硫酸塩、ハロゲン化物、有機金属塩、酢酸塩やシュウ酸塩などの有機酸塩などを用いることができる。
【００２７】
また、成分（Ｂ）の原料としては、各元素の金属（単体）、酸化物、水酸化物、炭酸塩、硝酸塩、硫酸塩、ハロゲン化物、有機金属塩、酢酸塩やシュウ酸塩などの有機酸塩などを用いることができる。
【００２８】
成分（Ａ）および成分（Ｂ）を含有する吸着剤は、例えば、前記の成分（Ａ）および成分（Ｂ）の出発原料の粉体、または粉体と水溶液とを一般に用いられている成型助剤とともに混合、攪拌し、押出成型機で成型した後、５０〜１２０℃で乾燥し、必要に応じて、さらに２００〜６００℃、好ましくは２５０〜５００℃で１〜１０時間、好ましくは２〜６時間、空気中または窒素などの不活性ガス中などで焼成することにより得られる。
【００２９】
成分（Ａ）および成分（Ｂ）を含有する吸着剤のなかでも、成分（Ａ）、特に成分（Ａ）のうちのスズおよびアンチモンから選ばれる少なくとも１種の元素（以下、成分（Ａ−１）という。）の一部または全部と成分（Ｂ）の少なくとも一部とが合金を形成しているものが好ましい（以下、この合金を成分［（Ａ−１）−（Ｂ）］合金という。）。なお、残余の成分（Ａ−１）および成分（Ｂ）は、金属（単体）、酸化物、複合酸化物、硫酸塩、ハロゲン化物、有機金属塩などいずれの形態にあってもよい。
【００３０】
一般に合金とは、ある金属に他の金属元素あるいは非金属元素を添加したものであり、その形態には、固溶体、共晶、金属間化合物あるいはそれらが共存するものなどがあるが、本発明における合金とは、固溶体、金属間化合物あるいは固溶体と金属間化合物とが共存するもののうちの何れかを意味する。ここで、固溶体とは、ある一つの結晶相の格子点に存在する原子が全く不規則に別種の原子と置換するか、あるいは格子間隙に別種原子が統計的に分布されるように入り込んだ相であり、２成分あるいは３成分が結晶格子の特定の格子点をそれぞれ占めている場合は、別の新しい結晶相（金属間化合物）とみなし、固溶体とはいわない（例えば、化学大辞典３、７０６頁、１９６０年、共立出版株式会社）。また、金属間化合物とは、２種またはそれ以上の金属元素が簡単な整数比で結合し、成分の金属元素とは違った新しい性質を有する化合物のことであり、このとき金属として通常の金属のほかにホウ素、炭素、ケイ素、ゲルマニウム、ヒ素、アンチモン、セレン、テルルなどのような非金属元素を含めることもある（例えば、化学大辞典２、９１５頁、１９６０年、共立出版株式会社）。
【００３１】
成分［（Ａ−１）−（Ｂ）］合金を含む吸着剤は、例えば、次の方法によって製造することができる。
（方法１）
成分（Ａ−１）としてスズ、成分（Ｂ）として銅を用いる場合、前記のスズおよび銅の出発原料の粉体、または粉体と水溶液とを一般に用いられている成型助剤とともに混合、攪拌し、押出成型機で成型した後、５０〜１２０℃で乾燥した後、２００〜６００℃、好ましくは２５０〜５００℃で１〜１０時間、好ましくは２〜６時間、空気中または窒素などの不活性ガス中などで焼成して、酸化スズ（ＳｎＯ２）および酸化銅（ＣｕＯ）からなる成型体を作製する。このようにして得られた吸着剤前駆体としての成型体を還元性雰囲気中で加熱して、スズの少なくとも一部と銅の少なくとも一部とをスズ−銅合金に変換する。
【００３２】
上記の「還元性雰囲気」とは、水素および燃焼性有機化合物から選ばれる少なくとも一種の還元剤を含む雰囲気を意味する。この燃焼性有機化合物としては、炭化水素類、好ましくは炭素数１〜４の飽和または不飽和の炭化水素類を挙げることができる。本発明では、水素または炭化水素類、特に水素が還元剤として好適に用いられる。上記炭化水素類の代表例としては、メタン、エタン、プロパン、ブタン、エチレン、プロピレン、ブタジエンなどの飽和または不飽和の炭化水素類を挙げることができる。
【００３３】
還元剤は、通常、他のガスで希釈して、例えば、窒素などの不活性ガスとの混合ガスとして使用する。具体的には、還元剤として水素を用いる場合、水素と窒素などの不活性ガスとの混合ガスとして使用する。この混合ガス中の水素の濃度は、通常、０．１〜２０容量％であり、好ましくは０．５〜１０容量％である。なお、空気、水蒸気（Ｈ２Ｏ）、二酸化炭素ガスなどとの混合ガスとすることもできるが、一般的には、上記のような不活性ガスとの混合ガスとして使用するのがよい。燃焼性有機化合物の場合、その混合ガス中の濃度は、通常、０．００１〜１容量％であり、好ましくは０．０１〜０．５容量％である。
【００３４】
加熱温度は、通常、２００〜６００℃であり、好ましくは３００〜５００℃、より好ましくは３００〜４５０℃である。
【００３５】
本発明の加熱処理は、還元剤の通風下で行うのが好ましい。還元剤の通風下で加熱処理を行う場合、通風の程度については特に制限はなく、新たな還元剤が供給されるような条件下にすればよい。
【００３６】
スズ−銅合金は、Ｘ線回折による格子面間隔（ｄ値）を測定することにより確認することができる。すなわち、Ｃｕ３Ｓｎのｄ値は、２．１６±０．０１と２．０８±０．０１と１．２４±０．０１とにあるので、吸着剤のＸ線回折図に上記ｄ値に相当するピークが存在すれば、窒素酸化物等を吸着するに有効な量のスズ−銅合金が含まれているということができる。
【００３７】
スズおよびコバルトを含有する吸着剤、アンチモンおよび銅を含有する吸着剤、ならびにアンチモンおよびコバルトを含有する吸着剤も、上記のスズおよび銅を含有する吸着剤と同様に、それぞれ、スズ−コバルト合金、アンチモン−銅合金、ならびにアンチモン−コバルト合金を含む吸着剤が好適に用いられる。これら合金を含む吸着剤は、上記のスズおよび銅を含有する吸着剤と同様に製造することができる。
【００３８】
スズ−コバルト合金は、Ｃｏ３Ｓｎ２のｄ値が２．９３±０．０１と２．０９±０．０１と２．０６±０．０１とにあるので、吸着剤のＸ線回折図における、上記ｄ値に相当するピークにより確認することができる。
【００３９】
アンチモン−銅合金は、Ｃｕ２Ｓｂのｄ値が２．８２±０．０１と２．５６±０．０１と２．０７±０．０１と１．９９±０．０１とにあるので、吸着剤のＸ線回折図における、上記ｄ値に相当するピークにより確認することができる。
【００４０】
アンチモン−コバルト合金は、ＳｂＣｏのｄ値が２．１６±０．０１と２．０８±０．０１と１．２４±０．０１とにあるので、吸着剤のＸ線回折図における、上記ｄ値に相当するピークにより確認することができる。
【００４１】
なお、格子面間隔（ｄ値）の測定装置および測定条件は次のとおりである。
（装置）
リガク  ＲＵ−３００シリーズ
（測定条件）
Ｘ線：ＣｕＫα１／５０ｋＶ／３００ｍＡ
ゴニオメータ：広角ゴニオメータ
アタッチメント：ＡＣＳ−４３（横型）
フィルタ：使用せず
カウンタモノクロメータ：湾曲結晶モノクロメータ
発散スリット：１ｄｅｇ
散乱スリット：１ｄｅｇ
受光スリット：０．３ｍｍ
カウンタ：シンチレーションカウンタ
走査モード：連続
スキャンスピード：４°／ｍｉｎ
スキャンステップ：０．０１°
走査軸：２θ／θ
走査範囲：３０〜６０°
θオフセット：０°
固定角：０°
積算回数：３
（データ処理条件）
平滑化方法：加重平均
平滑化点数：２５
バッククランド除去方法：Ｓｏｎｎｅｖｅｌｔ−Ｖｉｓｓｅｒの方法
強度比（Ｋα２／Ｋα１）：０．５００
吸着剤１のなかでも、アンチモンと銅またはコバルトとを含有する吸着剤、特にアンチモン−銅合金またはアンチモン−コバルト合金を含有する吸着剤が好適に用いられる。
＜吸着剤２＞
成分（Ａ）とアルカリ金属元素（成分（Ｃ））とを含有する吸着剤。成分（Ｃ）としては、通常、カリウムが用いられる。具体的には、スズおよびカリウム、アンチモンおよびカリウム、ならびにビスマスおよびカリウムを含有する吸着剤を挙げることができる。
【００４２】
吸着剤中の各元素の形態については特に制限はなく、窒素酸化物等の吸着性能を有するものであれば、金属（単体）、酸化物、複合酸化物、水酸化物、炭酸塩、炭酸水素塩、硫酸塩、ハロゲン化物、有機金属塩などいずれの形態にあってもよい。
【００４３】
吸着剤中の各成分の割合については、成分（Ａ）は１〜９９．５質量％、好ましくは５〜９９質量％であり、成分（Ｃ）は０．５〜９９質量％、好ましくは１〜９５質量％である。
【００４４】
成分（Ａ）の原料としては、吸着剤１のところで述べた化合物を用いることができる。
【００４５】
成分（Ｃ）の原料としては、各元素の水酸化物、炭酸塩、炭酸水素塩、硝酸塩、亜硝酸塩などのほか、酢酸塩、シュウ酸塩、クエン酸塩、ソルビン酸塩などの有機酸塩などを用いることができる。
【００４６】
成分（Ａ）および成分（Ｃ）を含有する吸着剤は、例えば、成分（Ａ）としてスズ、成分（Ｃ）としてカリウムを用いる場合、前記のスズの出発原料の粉体、または粉体と水溶液とを一般に用いられている成型助剤とともに混合、攪拌し、押出成型機で成型した後、５０〜１２０℃で乾燥した後、２００〜６００℃、好ましくは２５０〜５００℃で１〜１０時間、好ましくは２〜６時間、空気中または窒素などの不活性ガス中などで焼成して成型体を作製し、次にこの成型体に炭酸カリウムの水溶液を含浸させて乾燥することにより得られる。
【００４７】
成分（Ａ）および成分（Ｂ）を含有する吸着剤のなかでも、成分（Ａ）を還元したものが好適に用いられる。この還元した成分（Ａ）を含む吸着剤は、例えば、次の方法によって製造することができる。
（方法１）
成分（Ａ）としてスズ、成分（Ｃ）としてカリウムを用いる場合、前記のスズの出発原料の粉体、または粉体と水溶液とを一般に用いられている成型助剤とともに混合、攪拌し、押出成型機で成型した後、５０〜１２０℃で乾燥した後、２００〜６００℃、好ましくは２５０〜５００℃で１〜１０時間、好ましくは２〜６時間、空気中または窒素などの不活性ガス中などで焼成して、酸化スズ（ＳｎＯ２）からなる成型体を作製し、次にこの成型体に炭酸カリウムの水溶液を含浸させて乾燥する。このようにして得られた吸着剤前駆体としての成型体を前記吸着剤１のところで述べた方法１に従って還元性雰囲気中で加熱処理して酸化スズを還元する。
（方法２）
方法１において、炭酸カリウムに替えてカリウムの有機酸塩を用いた以外は方法１と同様にして吸着剤前駆体としての成型体を製造する。次に、この成型体を窒素などの不活性ガス中で２００〜６００℃、好ましくは３００〜５００℃、より好ましくは３００〜４５０℃で加熱して酸化スズを還元する。
【００４８】
上記のカリウムの有機酸塩の代表例としては、酢酸カリウム、クエン酸カリウム、ソルビン酸カリウムなどを挙げることができる。なかでも、酢酸カリウムが好適に用いられる。
【００４９】
上記の不活性ガス中での加熱により還元が進行する理由は明らかではないが、例えば、酸化スズ（ＳｎＯ２）の場合では、加熱によってアルカリ金属の有機酸塩が熱分解し、この熱分解の際に酸化スズが保持する酸素が消費され、酸化スズが還元されるものと考えられる。なお、本発明は、このような理論的考察によって制約を受けるものではない。
【００５０】
本発明の「還元性雰囲気中で加熱する」とは、（Ａ）上記方法１のように、吸着剤前駆体を還元剤の存在下で加熱処理すること、および（Ｂ）上記方法２のように、アルカリ金属元素の有機酸塩を含浸担持させた吸着剤前駆体を不活性ガス中で加熱処理することを意味する。
＜吸着剤３＞
成分（Ａ）、成分（Ｂ）および成分（Ｃ）を含有する吸着剤。成分（Ｃ）としては、通常、カリウムが用いられる。具体的には、スズ、銅およびカリウム、スズ、コバルトおよびカリウム、アンチモン、銅およびカリウム、アンチモン、コバルトおよびカリウム、ビスマス、銅およびカリウム、ならびにビスマス、コバルトおよびカリウムを含有する吸着剤を挙げることができる。
【００５１】
吸着剤中の各元素の形態については特に制限はなく、窒素酸化物等の吸着性能を有するものであれば、金属（単体）、酸化物、複合酸化物、水酸化物、炭酸塩、炭酸水素塩、硫酸塩、ハロゲン化物、有機金属塩などいずれの形態にあってもよい。
【００５２】
吸着剤中の各成分の割合については、成分（Ａ）は１〜９８．５質量％、好ましくは５〜９８質量％であり、成分（Ｂ）は０．５〜９８質量％、好ましくは１〜９４質量％であり、成分（Ｃ）は１〜３０質量％、好ましくは１〜２０質量％である。
【００５３】
成分（Ａ）、成分（Ｂ）および成分（Ｃ）の原料としては、それぞれ、吸着剤１および吸着剤２のところで述べた化合物を用いることができる。
【００５４】
成分（Ａ）、成分（Ｂ）および成分（Ｃ）を含有する吸着剤は、例えば、成分（Ａ）としてスズ、成分（Ｂ）として銅、成分（Ｃ）としてカリウムを用いる場合、前記のスズおよび銅の出発原料の粉体、または粉体と水溶液とを一般に用いられている成型助剤とともに混合、攪拌し、押出成型機で成型した後、５０〜１２０℃で乾燥した後、２００〜６００℃、好ましくは２５０〜５００℃で１〜１０時間、好ましくは２〜６時間、空気中または窒素などの不活性ガス中などで焼成して成型体を作製し、次にこの成型体に炭酸カリウムの水溶液を含浸させて乾燥することにより得られる。
【００５５】
成分（Ａ）、成分（Ｂ）および成分（Ｃ）を含有する吸着剤のなかでも、成分（Ａ）、特に成分（Ａ−１）の少なくとも一部と成分（Ｂ）の少なくとも一部が合金を形成しているものが好ましい。なお、残余の成分（Ａ−１）および成分Ｂは、金属（単体）、酸化物、複合酸化物、硫酸塩、ハロゲン化物、有機金属塩などいずれの形態にあってもよい。
【００５６】
成分［（Ａ−１）−Ｂ］合金を含む吸着剤は、例えば、次の方法によって製造することができる。
（方法１）
成分（Ａ−１）としてスズ、成分（Ｂ）として銅、成分（Ｃ）としてカリウムを用いる場合、前記のスズおよび銅の出発原料の粉体、または粉体と水溶液とを一般に用いられている成型助剤とともに混合、攪拌し、押出成型機で成型した後、５０〜１２０℃で乾燥した後、２００〜６００℃、好ましくは２５０〜５００℃で１〜１０時間、好ましくは２〜６時間、空気中または窒素などの不活性ガス中などで焼成して、酸化スズ（ＳｎＯ２）および酸化銅（ＣｕＯ）からなる成型体を作製し、次にこの成型体を酢酸カリウムの水溶液に含浸させて吸着剤前駆体を製造する。以下、吸着剤１の方法１のところで述べたように、この吸着剤前駆体を還元剤の存在下に加熱して、スズの少なくとも一部と銅の少なくとも一部とをスズ−銅合金に変換する。
（方法２）
上記方法１において、炭酸カリウムに替えて、吸着剤２の方法２のところで述べたカリウムの有機酸塩、例えば酢酸カリウムを用いる以外は上記方法１と同様にして吸着剤前駆体を製造する。以下、吸着剤２の方法２のところで述べたように、この吸着剤前駆体を不活性ガス中で加熱して、スズの少なくとも一部と銅の少なくとも一部とをスズ−銅合金に変換する。
【００５７】
成分［（Ａ−１）−Ｂ］合金の存在は、吸着剤１のところで述べたと同様にして確認することができる。
＜吸着剤４＞
吸着剤２において、さらに鉄（成分（Ｄ））を加えてなる吸着剤。すなわち、成分（Ａ）、成分（Ｃ）および成分（Ｄ）を含有する吸着剤。成分（Ｃ）としては、通常、カリウムが用いられる。具体的には、スズ、カリウムおよび鉄、アンチモン、カリウムおよび鉄、ならびにビスマス、カリウムおよび鉄を含有する吸着剤を挙げることができる。
【００５８】
吸着剤中の各元素の形態については特に制限はなく、窒素酸化物等の吸着性能を有するものであれば、金属（単体）、酸化物、複合酸化物、水酸化物、炭酸塩、炭酸水素塩、硫酸塩、ハロゲン化物、有機金属塩などいずれの形態にあってもよい。
【００５９】
吸着剤中の各成分の割合については、成分（Ａ）は１〜９８．５質量％、好ましくは５〜９８質量％であり、成分（Ｃ）は１〜３０質量％、好ましくは１〜２０質量％であり、成分（Ｄ）は０．５〜９８質量％、好ましくは１〜９４質量％である。
【００６０】
成分（Ａ）および成分（Ｃ）の原料としては、吸着剤１および吸着剤２のところで述べた化合物を用いることができる。
【００６１】
成分（Ｄ）の原料としては、鉄の金属（単体）、酸化物、水酸化物、硝酸塩、硫酸塩、ハロゲン化物、有機金属塩、酢酸塩やシュウ酸塩などの有機酸塩などを用いることができる。
【００６２】
成分（Ａ）、成分（Ｃ）および成分（Ｄ）を含有する吸着剤は、例えば、成分（Ａ）および成分（Ｄ）の出発原料の粉体、または粉体と水溶液とを一般に用いられている成型助剤とともに混合、攪拌し、押出成型機で成型した後、５０〜１２０℃で乾燥した後、２００〜６００℃、好ましくは２５０〜５００℃で１〜１０時間、好ましくは２〜６時間、空気中または窒素などの不活性ガス中などで焼成して成型体を作製し、次にこの成型体に成分（Ｃ）の出発原料の水溶液を含浸させて乾燥することにより得られる。
【００６３】
成分（Ａ）、成分（Ｃ）および成分（Ｄ）を含有する吸着剤のなかでも、成分（Ａ）を還元したものが好適に用いられる。この還元した成分（Ａ）を含有する吸着剤は、吸着剤２のところで述べた方法１または方法２に従って製造することができる。
＜吸着剤５＞
成分（Ａ）、成分（Ｂ）、成分（Ｃ）および成分（Ｄ）を含有する吸着剤。成分（Ｃ）としては、通常、カリウムが用いられる。具体的には、スズ、銅、カリウムおよび鉄、スズ、コバルト、カリウムおよび鉄、アンチモン、銅、カリウムおよび鉄、アンチモン、コバルト、カリウムおよび鉄、ビスマス、銅、カリウムおよび鉄、ならびにビスマス、コバルト、カリウムおよび鉄を含有する吸着剤を挙げることができる。
吸着剤中の各元素の形態については特に制限はなく、窒素酸化物等の吸着性能を有するものであれば、金属（単体）、酸化物、複合酸化物、水酸化物、炭酸塩、炭酸水素塩、硫酸塩、ハロゲン化物、有機金属塩などいずれの形態にあってもよい。
【００６４】
吸着剤中の各成分の割合については、成分（Ａ）は１〜９７．５質量％、好ましくは５〜９７質量％であり、成分（Ｂ）は０．５〜９７質量％、好ましくは１〜９３質量％であり、成分（Ｃ）は１〜３０質量％、好ましくは１〜２０質量％であり、成分（Ｄ）は１〜９７．５質量％、好ましくは１〜９３質量％である。
【００６５】
成分（Ａ）、成分（Ｂ）、成分（Ｃ）および成分（Ｄ）の原料としては、それぞれ、吸着剤１〜４のところで述べた化合物を用いることができる。
【００６６】
成分（Ａ）、成分（Ｂ）、成分（Ｃ）および成分（Ｄ）を含有する吸着剤は、吸着剤１〜４のところで述べた方法１または方法２に従って製造することができる。
【００６７】
成分（Ａ）、成分（Ｂ）、成分（Ｃ）および成分（Ｄ）を含有する吸着剤のなかでも、成分（Ａ）、特に成分（Ａ−１）の少なくとも一部と成分（Ｂ）の少なくとも一部が合金を形成しているものが好ましい。なお、残余の成分（Ａ−１）および成分（Ｂ）は、金属（単体）、酸化物、複合酸化物、硫酸塩、ハロゲン化物、有機金属塩などいずれの形態にあってもよい。
【００６８】
成分［（Ａ−１）−Ｂ］合金を含む吸着剤は、吸着剤３のところで述べた方法１または方法２に従って製造することができる。
【００６９】
成分［（Ａ−１）−Ｂ］合金の存在は、吸着剤１のところで述べたと同様にして確認することができる。
＜吸着剤６＞
吸着剤３において、さらにアルカリ土類金属元素（Ｂｅ、Ｍｇ、Ｃａ、ＳｒおよびＢａから選ばれる少なくとも１種の元素）、チタン、ケイ素およびジルコニウムから選ばれる少なくとも１種の元素（成分（Ｅ））を加えてなる吸着剤。すなわち、成分（Ａ）、成分（Ｂ）、成分（Ｃ）および成分（Ｅ）を含有する吸着剤。成分（Ｃ）としては、通常、カリウムが用いられ、また成分（Ｅ）としては、通常、カルシウムが用いられる。具体的には、スズ、銅、カリウムおよびカルシウム、スズ、コバルト、カリウムおよびカルシウム、アンチモン、銅、カリウムおよびカルシウム、アンチモン、コバルト、カリウムおよびカルシウム、ビスマス、銅、カリウムおよびカルシウム、ならびにビスマス、コバルト、カリウムおよびカルシウムを含有する吸着剤を挙げることができる。
【００７０】
吸着剤中の各元素の形態については特に制限はなく、窒素酸化物等の吸着性能を有するものであれば、金属（単体）、酸化物、複合酸化物、水酸化物、炭酸塩、炭酸水素塩、硫酸塩、ハロゲン化物、有機金属塩などいずれの形態にあってもよい。
【００７１】
吸着剤中の各成分の割合については、成分（Ａ）は１〜８９．５質量％、好ましくは５〜８５質量％であり、成分（Ｂ）は０．５〜８９質量％、好ましくは１〜８１質量％であり、成分（Ｃ）は１〜３０質量％、好ましくは１〜２０質量％であり、成分（Ｅ）は９〜９７．５質量％、好ましくは１３〜９３質量％である。
【００７２】
成分（Ａ）、成分（Ｂ）および成分（Ｃ）の原料としては、それぞれ、吸着剤１〜３のところで述べた化合物を用いることができる。
【００７３】
成分（Ｅ）の原料としては、各元素の酸化物、水酸化物、炭酸塩、硝酸鉛、硫酸塩、ハロゲン化物、リン酸塩などを用いることができる。
【００７４】
成分（Ａ）、成分（Ｂ）、成分（Ｃ）および成分（Ｅ）を含有する吸着剤は、例えば、成分（Ａ）、成分（Ｂ）および成分（Ｅ）の出発原料の粉体、または粉体と水溶液とを一般に用いられている成型助剤とともに混合、攪拌し、押出成型機で成型した後、５０〜１２０℃で乾燥した後、２００〜６００℃、好ましくは２５０〜５００℃で１〜１０時間、好ましくは２〜６時間、空気中または窒素などの不活性ガス中などで焼成して成型体を作製し、次にこの成型体に成分（Ｃ）の出発原料の水溶液を含浸させて乾燥することにより得られる。
【００７５】
成分（Ａ）、成分（Ｂ）、成分（Ｃ）および成分（Ｅ）を含有する吸着剤のなかでも、成分（Ａ）、特に成分（Ａ−１）の少なくとも一部と成分（Ｂ）の少なくとも一部が合金を形成しているものが好ましい。なお、残余の成分（Ａ−１）および成分（Ｂ）は、金属（単体）、酸化物、複合酸化物、硫酸塩、ハロゲン化物、有機金属塩などいずれの形態にあってもよい。
【００７６】
成分［（Ａ−１）−Ｂ］合金を含む吸着剤は、吸着剤３のところで述べた方法１または方法２に従って製造することができる。
【００７７】
成分［（Ａ−１）−Ｂ］合金の存在は、吸着剤１のところで述べたと同様にして確認することができる。
＜吸着剤７＞
成分（Ａ）、成分（Ｂ）、成分（Ｃ）、成分（Ｄ）および成分（Ｅ）を含有する吸着剤。成分（Ｃ）としては、通常、カリウムが用いられ、成分（Ｅ）としては、通常、カルシウムが用いられる。具体的には、スズ、銅、カリウム、鉄およびカルシウム、スズ、コバルト、カリウム、鉄およびカルシウム、アンチモン、銅、カリウム、鉄およびカルシウム、アンチモン、コバルト、カリウム、鉄およびカルシウム、ビスマス、銅、カリウム、鉄およびカルシウム、ならびにビスマス、コバルト、カリウム、鉄およびカルシウムを含有する吸着剤を挙げることができる。
【００７８】
吸着剤中の各元素の形態については特に制限はなく、窒素酸化物等の吸着性能を有するものであれば、金属（単体）、酸化物、複合酸化物、水酸化物、炭酸塩、炭酸水素塩、硫酸塩、ハロゲン化物、有機金属塩などいずれの形態にあってもよい。
【００７９】
吸着剤中の各成分の割合については、成分（Ａ）は１〜８９．５質量％、好ましくは５〜８５質量％であり、成分（Ｂ）は０．５〜８９質量％、好ましくは１〜８１質量％であり、成分（Ｃ）は１〜３０質量％、好ましくは１〜２０質量％であり、成分（Ｄ）は１〜８９．５質量％、好ましくは１〜８１質量％であり、成分（Ｅ）は８〜９６．５質量％、好ましくは１２〜９２質量％である。
【００８０】
成分（Ａ）、成分（Ｂ）、成分（Ｃ）、成分（Ｄ）および成分（Ｅ）の原料としては、それぞれ、吸着剤１〜６のところで述べた化合物を用いることができる。
【００８１】
成分（Ａ）、成分（Ｂ）、成分（Ｃ）、成分（Ｄ）および成分（Ｅ）を含有する吸着剤は、吸着剤１〜６のところで述べた方法に従って製造することができる。
【００８２】
成分（Ａ）、成分（Ｂ）、成分（Ｃ）、成分（Ｄ）および成分（Ｅ）を含有する吸着剤のなかでも、成分（Ａ）、特に成分（Ａ−１）の少なくとも一部と成分（Ｂ）の少なくとも一部が合金を形成しているものが好ましい。なお、残余の成分（Ａ−１）および成分（Ｂ）は、金属（単体）、酸化物、複合酸化物、硫酸塩、ハロゲン化物、有機金属塩などいずれの形態にあってもよい。
【００８３】
成分［（Ａ−１）−Ｂ］合金を含む吸着剤は、吸着剤３のところで述べた方法１または方法２に従って製造することができる。
【００８４】
成分［（Ａ−１）−Ｂ］合金の存在は、吸着剤１のところで述べたと同様にして確認することができる。
【００８５】
なお、上記吸着剤１〜７における各成分の割合は、成分（Ａ）、成分（Ｂ）、成分（Ｃ）、成分（Ｄ）および成分（Ｅ）は酸化物換算であり、具体的には、スズはＳｎＯ２、アンチモンはＳｂ２Ｏ３、ビスマスはＢｉ２Ｏ３、銅はＣｕＯ、コバルトはＣｏ３Ｏ４、アルカリ金属はＸ２Ｏ（Ｘはアルカリ金属）、鉄はＦｅ２Ｏ３、アルカリ土類金属はＹＯ（Ｙはアルカリ土類金属）、チタンはＴｉＯ２、ケイ素はＳｉＯ２、ジルコニウムはＺｒＯ２として換算する。
＜吸着剤８＞
吸着剤１〜７において、さらに白金、金、ルテニウム、ロジウム、パラジウム、マンガン、ニッケル、鉛、亜鉛、バナジウム、ニオブ、クロム、モリブデンおよびタングステンから選ばれる少なくとも１種の元素（成分（Ｆ））、好ましくは白金、金、ルテニウム、ロジウム、パラジウム、マンガン、ニッケルおよび鉛から選ばれる少なくとも１種の元素を加えてなる吸着剤。すなわち、成分（Ａ）、成分（Ｂ）および成分（Ｆ）；成分（Ａ）、成分（Ｃ）および成分（Ｆ）；成分（Ａ）、成分（Ｂ）、成分（Ｃ）および成分（Ｆ）；成分（Ａ）、成分（Ｃ）、成分（Ｄ）および成分（Ｆ）；成分（Ａ）、成分（Ｂ）、成分（Ｃ）、成分（Ｄ）および成分（Ｆ）；成分（Ａ）、成分（Ｂ）、成分（Ｃ）、成分（Ｅ）および成分（Ｆ）；または成分（Ａ）、成分（Ｂ）、成分（Ｃ）、成分（Ｄ）、成分（Ｅ）および成分（Ｆ）を含有する吸着剤。
【００８６】
成分（Ｆ）の含有量については、吸着剤の各成分の合計量に対し、白金、金、ルテニウム、ロジウムおよびパラジウムの場合は金属換算として０．０１〜１０質量％、好ましくは０．０５〜５質量％である。また、マンガン、ニッケル、鉛、亜鉛、バナジウム、ニオブ、クロム、モリブデンおよびタングステンの場合は酸化物換算（ＭｎＯ２、ＮｉＯ、Ｐｂ３Ｏ４、ＺｎＯ、Ｖ２Ｏ５、Ｎｂ２Ｏ５、ＣｒＯ３、ＭｏＯ３およびＷＯ３）として０．５〜３０質量％、好ましくは１〜２０質量％である。
【００８７】
これら元素は、例えば金属（単体）、酸化物、複合酸化物などの形態で含有される。これら元素のなかでも、白金、金、ルテニウム、ロジウム、パラジウム、マンガン、ニッケルおよび鉛が好ましく、特にルテニウムが好適に用いられる。
【００８８】
これら元素の出発原料としては、各元素の金属（単体）、酸化物、水酸化物、炭酸塩、硝酸塩、硫酸塩、ハロゲン化物、有機金属塩、酢酸塩やシュウ酸塩などの有機酸塩、アンミン錯体などを用いることができる。
【００８９】
上記吸着剤１〜８のなかでも、吸着剤３、吸着剤５、吸着剤６および吸着剤７が好ましい。具体的には、成分（Ａ）、成分（Ｂ）および成分（Ｃ）を含有する吸着剤、成分（Ａ）、成分（Ｂ）、成分（Ｃ）および成分（Ｄ）を含有する吸着剤、成分（Ａ）、成分（Ｂ）、成分（Ｃ）および成分（Ｅ）を含有する吸着剤、ならびに成分（Ａ）、成分（Ｂ）、成分（Ｃ）、成分（Ｄ）および成分（Ｅ）を含有する吸着剤が好適に用いられる。これらのなかでも、成分（Ａ）、特に成分（Ａ−１）の少なくとも一部と成分（Ｂ）の少なくとも一部とが合金を形成しているものが好ましい。
【００９０】
本発明の吸着剤の形状については特に制限はなく、円柱状、円筒状、球状、板状、ハニカム状、その他一体に成型されたもののなかから適宜選択することができる。この成型には、一般的な成型方法、例えば打錠成型、押出成型などを用いることができる。球状の場合、その平均粒径は、通常、１〜１０ｍｍである。ハニカム状吸着剤の場合は、いわゆるモノリス担体と同様であり、押出成型法やシート状素子を巻き固める方法などにより製造することができる。そのガス通過口（セル形状）の形は、６角形、４角形、３角形、またはコルゲーション形のいずれであってもよい。セル密度（セル数／単位断面積）は、通常、２５〜８００セル／平方インチ（×２．５４ｃｍ）であり、好ましくは２５〜５００セル／平方インチ（×２．５４ｃｍ）である。
【００９１】
本発明の方法によれば、窒素酸化物等を含むガスを上記吸着剤に接触させて窒素酸化物等を吸着せしめてガスを浄化する。上記ガスの代表例は、前記の道路トンネルなどからの換気ガスないしは大気ガスであり、本発明の方法は、窒素酸化物および硫黄酸化物の濃度が５ｐｐｍ以下という濃度が低いガスからの窒素酸化物および硫黄酸化物の吸着除去に好適に用いられる。
【００９２】
上記ガスと吸着剤との接触方法については特に制限はなく、通常、この吸着剤からなる層中にガスを導入して行う。この処理条件については、処理すべきガスの性状などにより異なるので一概に特定できないが、例えば、吸着剤層に供給するガスの温度は、通常、０〜１００℃であり、特に０〜５０℃とするのが好ましい。また、吸着剤層に供給するガスの空間速度（ＳＶ）は、通常、１，０００〜１００，０００ｈｒ−１（ＳＴＰ）であり、４，０００〜６０，０００ｈｒ−１（ＳＴＰ）の範囲が好ましい。
【００９３】
本発明の吸着剤であって、窒素酸化物等を吸着して吸着力の低下した吸着剤は還元剤の存在下で加熱処理することにより効率よく再生することができる。例えば、道路トンネルなどにおける換気ガスもしくは大気中には、通常、窒素酸化物と硫黄酸化物が含まれているので、このような所で使用する吸着剤は、窒素酸化物と硫黄酸化物とを吸着して吸着力が低下するが、本発明によれば、還元剤の存在下に加熱処理することにより、このように吸着された窒素酸化物を効率よく脱離させることができる。
【００９４】
本発明の再生処理に用いる還元剤とは、水素および燃焼性有機化合物を意味する。燃焼性有機化合物の代表例としては、炭化水素類、好ましくは炭素数１〜４の飽和または不飽和の炭化水素類、または含酸素有機化合物、具体的には脂肪酸類、アルコール類およびアルデヒド類、好ましくは炭素数１〜４の低級脂肪酸、炭素数１〜４の低級アルコール類、炭素数１〜４の低級アルデヒド類をを挙げることができる。これらの中でも、炭素数１〜４の飽和または不飽和の炭化水素類、低級脂肪酸類が好適に用いられる。上記燃焼性有機化合物は単独でも、あるいは２種以上を組み合わせて使用することもできる。本発明では水素、炭素数１〜４の飽和または不飽和の炭化水素類または低級脂肪酸類、特に水素が還元剤として好適に用いられる。
【００９５】
上記炭化水素類の代表例としては、メタン、エタン、プロパン、ブタン、エチレン、プロピレン、ブタジエンなどの飽和または不飽和の炭化水素類を挙げることができる。また、上記低級脂肪酸の代表例としては、ギ酸、酢酸、プロピオン酸、酪酸、シュウ酸、マロン酸、コハク酸、酒石酸、リンゴ酸、アクリル酸、メタクリル酸、マレイン酸などのモノまたはジー、もしくは飽和または不飽和のカルボン酸を挙げることができる。
【００９６】
上記還元剤は、通常、他のガスで希釈して、例えば、窒素などの不活性ガスとの混合ガスとして使用する。具体的には、還元剤として水素を用いる場合、水素と窒素、ヘリウムなどの不活性ガスとの混合ガスとして使用する。この混合ガス中の水素の濃度は、通常、０．１〜２０容量％であり、好ましくは０．５〜１０容量％である。なお、空気との混合ガスとすることもできるが、一般的には、上記のような不活性ガスとの混合ガスとして使用するのがよい。燃焼性有機化合物の場合にも、窒素などの不活性ガスとの混合ガスとして使用する。この混合ガス中の燃焼性有機化合物の濃度は、通常、０．００１〜１容量％であり、好ましくは０．０１〜０．５容量％である。なお、燃焼性有機化合物が固体の場合には、水に溶解させて、水溶液として噴霧して、供給すればよい。
【００９７】
上記還元剤の希釈に用いることのできるガスとしては、上記の窒素、ヘリウムなどの不活性ガスおよび空気のほかに、水蒸気（Ｈ２Ｏ）、二酸化炭素ガスなどを挙げることができる。かくして、上記混合ガスの代表例としては、水素と不活性ガス、燃焼性有機化合物と不活性ガスとの組み合わせを挙げることができる。
【００９８】
再生処理における加熱温度については、本発明によれば、６００℃以下で再生可能である。加熱温度は、通常、２００〜６００℃であり、好ましくは３００〜５００℃、より好ましくは３００〜４５０である。なお、再生すべき吸着剤は、通常、常温であるが、上記加熱温度までの昇温速度には特に制限はなく、適宜決定することができる。
【００９９】
加熱時間は、窒素酸化物等の吸着の程度、加熱温度などによって変わるので一概には特定できないが、通常、３０分〜１０時間、好ましくは３０〜５時間の範囲で適宜選ぶことができる。
【０１００】
本発明の再生処理は、還元剤の通風下で行うのが好ましい。還元剤の通風下で再生処理を行う場合、通風の程度については特に制限はなく、新たな還元剤が供給されるような条件下にすればよい。一般的には、吸着剤を充填した装置（吸着剤層）に、その入口側から還元剤を導入して、出口側に流通させればよい。
【０１０１】
本発明の再生処理によって再生した吸着剤は、窒素酸化物等の吸着除去に再利用することができる。
【０１０２】
吸着剤の再生処理の際には、脱離した窒素酸化物を含むガス（排ガス）が発生するので、この排ガス中の窒素酸化物を除去して無害化した後に、大気中に放出するのが好ましい。この排ガス中の窒素酸化物の除去方法、すなわち脱硝方法には特に制限がなく、従来公知の脱硝方法によって行うことができる。具体的には、例えば、排ガスにアンモニアを還元剤として添加し、脱硝触媒に接触させて窒素酸化物を窒素と水とに還元すればよい。
【０１０３】
窒素酸化物のほかに硫黄酸化物を含有するガスから窒素酸化物を効率よく除去してガスを浄化するに際しては、予め硫黄酸化物を除去した後、本発明の吸着剤に接触させて窒素酸化物を吸着除去すると吸着剤の耐久性が向上し、長期にわたって効果的に窒素酸化物を除去することができる。
【０１０４】
硫黄酸化物の除去方法には特に制限はなく、ガスを水洗して除去する方法、ガスを硫黄酸化物吸着用の吸着剤に接触させて除去する方法などを用いることができる。なかでも、装置がコンパクトになる、消費エネルギーが少ないなどの点から、硫黄酸化物用吸着剤を用いる方法が好適に用いられる。
【０１０５】
上記硫黄酸化物用吸着剤としては、ＳＯｘを吸着し得るものであればいずれでもよく、なかでも活性炭、遷移金属、アルカリ金属およびアルカリ土類金属から選ばれる少なくとも１種を含有する吸着剤が好適に用いられる。遷移金属の代表例としては、Ｎｉ、Ｃｏ、Ｆｅ、Ｍｎ、Ｃｒ、Ｍｏ、Ｗ、Ｖ、Ｎｂ、Ｚｎ、Ｃｕなどを挙げることができる。アルカリ金属およびアルカリ土類金属の代表例としては、Ｌｉ、Ｎａ、ＫおよびＭｇ、Ｃａ、Ｂａを挙げることができる。これら元素の吸着剤中の形態については特に制限はなく、ＳＯｘを吸着し得るものであれば、どのような形態であってもよい。具体的には、例えば、酸化物、炭酸塩、硫酸塩、塩化物および水酸化物を挙げることができる。
【０１０６】
上記硫黄酸化物用吸着剤は、担体として、アルカリ土類金属、アルミナ、シリカ、チタニア、ジルコニア、シリカ−アルミナ、アルミナ−ジルコニア、シリカ−チタニア、シリカ−ジルコニアおよびチタニア−ジルコニアの少なくとも１種を含んでいてもよい。
【０１０７】
本発明の好適な態様の一つは、窒素酸化物および硫黄酸化物を含むガスを最初に硫黄酸化物用吸着剤に接触させて硫黄酸化物を吸着除去し、次いで本発明の吸着剤に接触させて窒素酸化物を吸着除去してガスを浄化することからなるものである。これにより、本発明の吸着剤の耐久性が向上する。
【０１０８】
【発明の効果】
本発明の吸着剤は、窒素酸化物等、特に低濃度の窒素酸化物等に対して高い吸着性能を有し、しかも優れた耐久性を示す。
【０１０９】
本発明の吸着剤を用いることにより、窒素酸化物等を含むガスを効率よく浄化することができる。
【０１１０】
【実施例】
以下、実施例を挙げて本発明を更に具体的に説明する。なお、Ｘ線回折は下記の装置を用い、下記の条件下に行った。
（装置）
リガク  ＲＵ−３００シリーズ
（測定条件）
Ｘ線：ＣｕＫα１／５０ｋＶ／３００ｍＡ
ゴニオメータ：広角ゴニオメータ
アタッチメント：ＡＣＳ−４３（横型）
フィルタ：使用せず
カウンタモノクロメータ：湾曲結晶モノクロメータ
発散スリット：１ｄｅｇ
散乱スリット：１ｄｅｇ
受光スリット：０．３ｍｍ
カウンタ：シンチレーションカウンタ
走査モード：連続
スキャンスピード：４°／ｍｉｎ
スキャンステップ：０．０１°
走査軸：２θ／θ
走査範囲：３０〜６０°
θオフセット：０°
固定角：０°
積算回数：３
（データ処理条件）
平滑化方法：加重平均
平滑化点数：２５
バッククランド除去方法：Ｓｏｎｎｅｖｅｌｔ−Ｖｉｓｓｅｒの方法
強度比（Ｋα２／Ｋα１）：０．５００
実施例１
酸化スズ（ＳｎＯ２）１６１．５ｇ、炭酸カルシウム２８８．５ｇに適量の水を添加しつつニーダーでよく混合した後、押出成型機で直径５ｍｍ、長さ５ｍｍのペレット状に成型した。このペレットを１００℃で１０時間乾燥した後、４５０℃で５時間空気雰囲気下で焼成してペレット状の吸着剤前駆体を得た。この吸着剤前駆体の組成は、Ｓｎ、Ｃａ（ＳｎＯ２：ＣａＯとして）＝４９．９：５０．１（質量％）であった。
【０１１１】
次いで、この吸着剤前駆体を４５０℃で２時間、水素／窒素（５／９５容量％）の流通下で加熱処理して吸着剤（１）を得た。
実施例２
実施例１において、酸化スズ（ＳｎＯ２）の代わりに酸化アンチモン（Ｓｂ２Ｏ３）を用いた以外は実施例１と同様にして、表１に示す組成の吸着剤（２）を得た。
実施例３
酸化アンチモン（Ｓｂ２Ｏ３）２２５．０ｇ、酸化銅（ＣｕＯ）２２５．０ｇに適量の水を添加しつつニーダーでよく混合した後、押出成型機で直径５ｍｍ、長さ５ｍｍのペレット状に成型した。このペレットを１００℃で１０時間乾燥した後、４５０℃で５時間空気雰囲気下で焼成してペレット状の吸着剤前駆体を得た。この吸着剤前駆体の組成は、Ｓｂ：Ｃｕ（Ｓｂ２Ｏ３：ＣｕＯとして）＝５０．０：５０．０（質量％）であった。
【０１１２】
次いで、この吸着剤前駆体を４５０℃で２時間、水素／窒素（５／９５容量％）の流通下で加熱処理して吸着剤（３）を得た。吸着剤（３）のＸ線回折を図１に示す。図１から、吸着剤（３）はＣｕ２Ｓｂを含有していることがわかる。実施例４
酸化スズ（ＳｎＯ２）４５０．０ｇに適量の水を添加しつつニーダーでよく混合した後、押出成型機で直径５ｍｍ、長さ５ｍｍのペレット状に成型した。このペレットを１００℃で１０時間乾燥した後、４５０℃で５時間空気雰囲気下で焼成した。さらに、このペレットを６Ｎ−酢酸カリウム水溶液に２分間含浸した後、１２０℃で５時間乾燥して吸着剤前駆体を得た。この吸着剤前駆体の組成は、Ｓｎ：Ｋ（ＳｎＯ２：Ｋ２Ｏとして）＝９０．２：９．８（質量％）であった。
【０１１３】
次いで、上記吸着剤前駆体を４００℃で２時間、窒素雰囲気下で加熱処理して吸着剤（４）を得た。
実施例５および６
実施例４において、酸化スズ（ＳｎＯ２）の代わりに酸化アンチモン（Ｓｂ２Ｏ３）（実施例５）、および酸化ビスマス（Ｂｉ２Ｏ３）（実施例６）を用いた以外は実施例４と同様にして、表１に示す組成の吸着剤（５）および（６）を得た。
実施例７
酸化スズ（ＳｎＯ２）２２５．０ｇ、酸化銅（ＣｕＯ）２２５．０ｇに適量の水を添加しつつニーダーでよく混合した後、押出成型機で直径５ｍｍ、長さ５ｍｍのペレット状に成型した。このペレットを１００℃で１０時間乾燥した後、４５０℃で５時間空気雰囲気下で焼成した。さらに、このペレットを６Ｎ−酢酸カリウム水溶液に２分間含浸した後、１２０℃で５時間乾燥してペレット状の吸着剤前駆体を得た。この吸着剤前駆体の組成は、Ｓｎ：Ｃｕ：Ｋ（ＳｎＯ２：ＣｕＯ：Ｋ２Ｏとして）＝４５．２：４５．２：９．６（質量％）であった。
【０１１４】
次いで、上記吸着剤前駆体を４００℃で２時間、窒素雰囲気下で加熱処理して吸着剤（７）を得た。吸着剤（７）のＸ線回折を図２に示す。図２から吸着剤（７）はスズと銅からなる合金（Ｃｕ３Ｓｎ）を含有していることがわかる。
【０１１５】
Ｃｕ３Ｓｎのｄ値は２．１６±０．０１と２．０８±０．０１と１．２４±０．０１とにある。
実施例８
実施例７において、酸化スズ（ＳｎＯ２）の代わりに酸化アンチモン（Ｓｂ２Ｏ３）を用いた以外は実施例７と同様にして、表１に示す組成の吸着剤（８）を得た。吸着剤（８）のＸ線回折を図３に示す。図３から吸着剤（８）はＣｕ２Ｓｂを含有していることがわかる。
実施例９
実施例７において、酸化スズ（ＳｎＯ２）の代わりに酸化アンチモン（Ｓｂ２Ｏ３）を用い、酸化銅（ＣｕＯ）の代わりに酸化コバルト（Ｃｏ３Ｏ４）を用いた以外は実施例７と同様にして、表１に示す組成の吸着剤（９）を得た。吸着剤（９）のＸ線回折を図４に示す。図４から吸着剤（９）はＳｂＣｏを含有していることがわかる。
実施例１０
酸化アンチモン（Ｓｂ２Ｏ３）１１２．５ｇ、酸化銅（ＣｕＯ）１１２．５ｇ、酸化鉄（α−Ｆｅ２Ｏ３）２２５．０ｇに適量の水を添加しつつニーダーでよく混合した後、押出成型機で直径５ｍｍ、長さ５ｍｍのペレット状に成型した。このペレットを１００℃で１０時間乾燥した後、４５０℃で５時間空気雰囲気下で焼成した。さらに、このペレットを６Ｎ−酢酸カリウム水溶液に２分間含浸した後、１２０℃で５時間乾燥してペレット状の吸着剤前駆体を得た。この吸着剤前駆体の組成は、Ｓｂ：Ｃｕ：Ｋ：Ｆｅ（Ｓｂ２Ｏ３：ＣｕＯ：Ｋ２Ｏ：Ｆｅ２Ｏ３として）＝２２．６：２２．５：９．８：４５．１（質量％）であった。
【０１１６】
次いで、上記吸着剤前駆体を４００℃で２時間、窒素雰囲気下で加熱処理して吸着剤（１０）を得た。吸着剤（１０）のＸ線回折を図５に示す。図５から吸着剤（１０）はＣｕ２Ｓｂを含有していることがわかる。
実施例１１
実施例１０において、酸化銅（ＣｕＯ）の代わりに酸化コバルト（Ｃｏ３Ｏ４）を用いた以外は実施例１０と同様にして、表１に示す組成の吸着剤（１１）を得た。吸着剤（１１）のＸ線回折を図６に示す。図６から吸着剤（１１）はＳｂＣｏを含有していることがわかる。
実施例１２
酸化アンチモン（Ｓｂ２Ｏ３）４５．０ｇ、酸化銅（ＣｕＯ）４５．０ｇ、酸化鉄（α−Ｆｅ２Ｏ３）９０．０ｇ、炭酸カルシウム２７０．０ｇに適量の水を添加しつつニーダーでよく混合した後、押出成型機で直径５ｍｍ、長さ５ｍｍのペレット状に成型した。このペレットを１００℃で１０時間乾燥した後、４５０℃で５時間空気雰囲気下で焼成した。さらに、このペレットを６Ｎ−酢酸カリウム水溶液に２分間含浸した後、１２０℃で５時間乾燥してペレット状の吸着剤前駆体を得た。この吸着剤前駆体の組成は、Ｓｂ：Ｃｕ：Ｋ：Ｆｅ：Ｃａ（Ｓｂ２Ｏ３：ＣｕＯ：Ｋ２Ｏ：Ｆｅ２Ｏ３：ＣａＯとして）＝１２．３：１２．２：９．８：２４．５：４１．２（質量％）であった。
【０１１７】
次いで、上記吸着剤前駆体を４００℃で２時間、窒素雰囲気下で加熱処理して吸着剤（１２）を得た。吸着剤（１２）のＸ線回折を図７に示す。図７から吸着剤（１２）はＣｕ２Ｓｂを含有していることがわかる。
実施例１３
実施例１２において、酸化銅（ＣｕＯ）の代わりに酸化コバルト（Ｃｏ３Ｏ４）を用いた以外は実施例１２と同様にして、表１に示す組成の吸着剤（１３）を得た。吸着剤（１３）のＸ線回折を図８に示す。図８から吸着剤（１３）はＳｂＣｏを含有していることがわかる。
比較例１
実施例１において、酸化スズ（ＳｎＯ２）の代わりに酸化銅（ＣｕＯ）を用いた以外は実施例１と同様にして、表１に示す組成の吸着剤（比較１）を得た。
比較例２
実施例４において、酸化スズ（ＳｎＯ２）の代わりに酸化銅（ＣｕＯ）を用いた以外は実施例４と同様にして、表１に示す組成の吸着剤（比較２）を得た。
比較例３
実施例１０において、酸化アンチモン（Ｓｂ２Ｏ３）１１２．５ｇ、酸化銅（ＣｕＯ）１１２．５ｇ、酸化鉄（α−Ｆｅ２Ｏ３）２２５．０ｇに適量の水を添加しつつニーダーでよく混合する代わりに酸化銅（ＣｕＯ）１１２．５ｇ、酸化鉄（α−Ｆｅ２Ｏ３）３３７．５ｇに適量の水を添加しつつニーダーでよく混合した以外は実施例１０と同様にして、表１に示す組成の吸着剤（比較３）を得た。
比較例４
実施例１２において、酸化アンチモン（Ｓｂ２Ｏ３）４５．０ｇ、酸化銅（ＣｕＯ）４５．０ｇ、酸化鉄（α−Ｆｅ２Ｏ３）９０．０ｇ、炭酸カルシウム２７０．０ｇに適量の水を添加しつつニーダーでよく混合する代わりに酸化銅（ＣｕＯ）４５．０ｇ、酸化鉄（α−Ｆｅ２Ｏ３）９０．０ｇ、炭酸カルシウム３１５．０ｇに適量の水を添加しつつニーダーでよく混合した以外は実施例１２と同様にして、表１に示す組成の吸着剤（比較４）を得た。
実施例１４
吸着剤（１）〜（９）および比較吸着剤（比較１）、（比較２）の窒素酸化物吸着能および硫黄酸化物吸着能を下記の方法により評価した。
（評価方法（１））
吸着剤１７．３ｍｌを内径３０ｍｍのガラス製反応管に充填した。この吸着剤層に下記組成の合成ガス（Ａ）を下記条件下に導入した。
合成ガス（Ａ）組成
一酸化窒素（ＮＯ）：０．９ｐｐｍ、二酸化窒素（ＮＯ２）：０．１ｐｐｍ、二酸化硫黄（ＳＯ２）：０．０５ｐｐｍ、Ｈ２Ｏ：１．９容量％、残り：空気
処理条件
ガス量：１７．３ＮＬ／ｍｉｎ、処理温度：２５℃、空間速度（ＳＶ）：６０，０００ｈｒ−１（ＳＴＰ）、ガス湿度：６０％ＲＨ
上記合成ガス（Ａ）を導入してから１時間後、上記吸着剤層の入口および出口における合成ガス中の窒素酸化物（ＮＯ２）濃度を化学発光式ＮＯｘ計により、また硫黄酸化物（ＳＯ２）濃度を紫外線吸収式ＳＯ２計で測定し、次式に従ってＮＯ２およびＳＯ２除去率を算出した。
ＮＯ２除去率（％）＝｛（入口ＮＯ２濃度−出口ＮＯ２濃度）／（入口ＮＯ２濃度）｝×１００
ＳＯ２除去率（％）＝｛（入口ＳＯ２濃度−出口ＳＯ２濃度）／（入口ＳＯ２濃度）｝×１００
評価結果を表２に示す。
実施例１５
吸着剤（１０）〜（１３）および比較吸着剤（比較３）、（比較４）の窒素酸化物吸着能および硫黄酸化物吸着能を下記の方法により評価した。
（評価方法（２））
評価方法（１）と同様の方法で各吸着剤の窒素酸化物吸着能および硫黄酸化物吸着能を測定した後、ガス組成を変更して下記の加速耐久試験を行った。
＜加速耐久試験＞
吸着剤層に下記組成の合成ガス（Ｂ）を下記条件下に導入した。
合成ガス（Ｂ）組成
一酸化窒素（ＮＯ）：２．７ｐｐｍ、二酸化窒素（ＮＯ２）：０．３ｐｐｍ、二酸化硫黄（ＳＯ２）：０．１５ｐｐｍ、Ｈ２Ｏ：１．９容量％、残り：空気
処理条件
ガス量：１７．３ＮＬ／ｍｉｎ、処理温度：２５℃、空間速度（ＳＶ）：６０，０００ｈｒ−１（ＳＴＰ）、ガス湿度：６０％ＲＨ
上記加速耐久試験を２００時間行った後、合成ガス（Ａ）を導入してから１時間後、上記吸着剤層の入口および出口における合成ガス中の窒素酸化物（ＮＯ２）濃度および硫黄酸化物（ＳＯ２）濃度を評価方法（１）と同様にして測定し、ＮＯ２およびＳＯ２除去率を算出した。評価試験の結果を表３に示す。
実施例１６
実施例１５において加速耐久試験後の吸着剤（１０）を用いて再生試験を行い、再生後の窒素酸化物除去能および硫黄酸化物除去能を下記の方法により評価した。
＜再生試験＞
加速耐久試験後の各吸着剤に下記組成の再生ガスを下記条件下に導入した。
再生ガス組成
水素：５容量％、残り窒素
処理条件
ガス量：１．７ＮＬ／ｍｉｎ、昇温速度：２５０℃／ｈｒ、処理温度：４００℃、処理時間：１時間
上記再生を行った後、室温まで冷却し、評価方法（１）と同様の方法で吸着剤の窒素酸化物吸着能および硫黄酸化物吸着能を測定して、再生後の吸着剤の吸着性能を評価した。結果を表４に示す。
実施例１７および１８
実施例１６において、吸着剤（１０）の代わりに吸着剤（１２）（実施例１７）および（１３）（実施例１８）を用いた以外は実施例１６と同様にして、その窒素酸化物吸着能および硫黄酸化物吸着能を評価した。結果を表４に示す。
【０１１８】
表３および表４の結果から再生後には吸着性能が回復していることがわかる。
実施例１９
（硫黄酸化物用吸着剤の調製）
水４００リットルにアンモニア水（ＮＨ３、２５％）２８６リットルを添加し、これにスノーテックスＮＣＳ−３０（日産化学（株）製シリカゾル、ＳｉＯ２を約３０質量％含有）を２４ｋｇ加えた。得られた溶液中に硫酸チタニルの硫酸水溶液（ＴｉＯ２として２５０ｇ／リットル含有。全硫酸濃度１，１００ｇ／リットル）１５３リットルを水３００リットルに添加して希釈したチタン含有硫酸水溶液を攪拌下、徐々に添加し共沈ゲルを得た。このゲルを濾過し、水洗した後、２００℃で１０時間乾燥した。次いで、６００℃で６時間空気雰囲気下で焼成し、更にハンマーミルを用いて粉砕し、分級機で分級して平均粒径１０μｍの粉体を得た。得られた粉体（以下、ＴＳ−１と称す）の組成はＴｉ：Ｓｉ＝４：１（原子比）であった。
【０１１９】
ＴＳ−１粉体５００ｇに適量の水を添加しつつニーダーでよく練った後、押出成型機で直径５ｍｍ、長さ５ｍｍのペレット状に成形した。このペレットを１００℃で１０時間乾燥した後、３５０℃で３時間空気雰囲気下で焼成した。さらに、このペレットを６Ｎ−炭酸ナトリウム水溶液に２分間含浸した後、１２０℃で５時間乾燥した。このようにして得られた硫黄酸化物用吸着剤の組成は、ＴＳ−１：Ｎａ（ＴＳ−１：Ｎａ２Ｏとして）＝７６．１：２３．９（質量％）であった。
（評価方法）
実施例１５の評価方法（１）および評価方法（２）において、ガスの流れに対して前段に上記硫黄酸化物用吸着剤を１９ｍｌ、後段に実施例１２で得た吸着剤（１２）を１７．３ｍｌ充填した以外は実施例１２の評価方法（１）および評価方法（２）と同様にして、その窒素酸化物吸着能および硫黄酸化物吸着能を評価した。結果を表５に示す。
【０１２０】
表３および表５の結果より、前段に硫黄酸化物用吸着剤を設置することにより吸着剤（１２）の耐久性能が向上することがわかる。
実施例２０
実施例１９の評価方法において、後段の吸着剤として実施例１３で得た吸着剤（１３）を用いた以外は実施例１９と同様にして、その窒素酸化物吸着能および硫黄酸化物吸着能を評価した。結果を表５に示す。
【０１２１】
表３および表５の結果より、前段に硫黄酸化物用吸着剤を設置することにより吸着剤（１３）の耐久性能が向上することがわかる。
【０１２２】
【表１】
2004358333.tif 000002
【０１２３】
【表２】
2004358333.tif 000003
【０１２４】
【表３】
2004358333.tif 000004
【０１２５】
【表４】
2004358333.tif 000005
【０１２６】
【表５】
2004358333.tif 000006
【０１２７】
【図面の簡単な説明】
【図１】吸着剤（３）のＸ線回折図である。
【図２】吸着剤（７）のＸ線回折図である。
【図３】吸着剤（８）のＸ線回折図である。
【図４】吸着剤（９）のＸ線回折図である。
【図５】吸着剤（１０）のＸ線回折図である。
【図６】吸着剤（１１）のＸ線回折図である。
【図７】吸着剤（１２）のＸ線回折図である。
【図８】吸着剤（１３）のＸ線回折図である。
【図１】
2004358333.tif 000007
【図２】
2004358333.tif 000008
【図３】
2004358333.tif 000009
【図４】
2004358333.tif 000010
【図５】
2004358333.tif 000011
【図６】
2004358333.tif 000012
【図７】
2004358333.tif 000013
【図８】
2004358333.tif 000014